СПОСОБ УМЕНЬШЕНИЯ ПЕНООБРАЗОВАНИЯ ВО ВРЕМЯ ПЛАВЛЕНИЯ СТЕКОЛЬНОЙ ШИХТЫ С ИСПОЛЬЗОВАНИЕМ ФЛЮСУЮЩЕЙ ДОБАВКИ К СТЕКЛУ И УСТРОЙСТВО ДЛЯ ЕГО ОСУЩЕСТВЛЕНИЯ

1. Способ уменьшения пены и пенистой смеси стекла, образующейся на ванне расплавленного стекла в печи, которая содержит питающий конец, выпускной конец, и положение между впускным концом и выпускным концом, в которой сырьевые материалы стекольной шихты, перемещаемые во впускной конец печи, расплавляются по мере того, как они перемещаются в направлении к выпускному концу, при этом пена и пенистая смесь стекла образуются на ванне расплавленного стекла, который включает в себя:
распределение флюсующей добавки к стеклу над пеной и пенистой смесью стекла для разрушения пены и пенистой смеси стекла.
2. Способ по п. 1, в котором флюсующая добавка к стеклу содержит сульфат.
3. Способ по п. 1, в котором флюсующая добавка к стеклу представляет собой соль натрия.
4. Способ по п. 3, в котором соль натрия выбирают из группы, состоящей из сульфата натрия, хлорида натрия, карбоната натрия, а также их смеси.
5. Способ по п. 1, в котором распределение флюсующей добавки к стеклу осуществляют в положении в печи, в котором потоки конвекции в расплавленном стекле перемещаются в направлении против часовой стрелки.
6. Способ по п. 1, в котором распределение флюсующей добавки к стеклу осуществляют за счет перемещения флюсующей добавки к стеклу через распределительное устройство.
7. Способ по п. 1, в котором распределение флюсующей добавки к стеклу осуществляют за счет перемещения флюсующей добавки к стеклу через распределительное устройство со скоростью один фунт в минуту.
8. Способ по п. 2, в котором сырьевые материалы стекольной шихты выбирают таким образом, чтобы изготовить натриево-кальциево-силикатное стекло, имеющее предварительно заданный весовой процент сульфата натрия, при этом первую часть соли натрия, имеющую больший чем ноль весовой процент, добавляют к сырьевым материалам стекольной шихты, а вторую часть солей натрия, имеющую больший чем ноль весовой процент, добавляют во время осуществления распределения солей натрия, причем первая часть и вторая часть солей натрия составляют указанное предварительно заданное количество солей натрия.
9. Способ по п. 8, в котором на каждые 10 фунтов второй части соли натрия первую часть соли натрия уменьшают на 2,5 фунта.
10. Способ по п. 2, в котором сульфат выбирают из группы, содержащей сульфат натрия, сульфат кальция и сульфат магния.
11. Способ по п. 1, в котором печь содержит множество воздуховодов, проходящих вверх от донной части печи, а стадию распределения флюсующей добавки к стеклу осуществляют над воздуховодами.
12. Способ по п. 1, в котором расплавленное стекло в печи включает родниковую область печи, а стадию распределения флюсующей добавки к стеклу осуществляют выше по ходу потока от родниковой области и ниже по ходу потока от конца расплавленной шихты.
13. Стеклянное изделие, выполненное из стекла, изготовленного в соответствии со способом по п. 1.
14. Устройство для распределения флюсующей добавки к стеклу над пеной и пенистой смесью стекла, образующейся на ванне расплавленного стекла, которое содержит:
- распределительный выступ, и
- подающее устройство, работающее под давлением, для перемещения флюсующей добавки при предварительно заданном давлении через распределительный выступ в виде распыляемых частиц.
15. Устройство по п. 14, в котором распределительный выступ содержит корпус, имеющий множество проходов, через которые перемещается флюсующая добавка.
16. Устройство по п. 14, в котором флюсующая добавка содержит сульфат.
17. Печь для плавления стекла, содержащая питающий конец, выпускной конец, и положение между впускным концом и выпускным концом, в которой расплавляются сырьевые материалы стекольной шихты, перемещаемые во впускной конец печи, при этом пена и пенистая смесь стекла образуются на ванне расплавленного стекла, характеризующаяся тем, что она содержит:
- распределительный выступ, установленный во внешних стенках печи, и
- систему, работающую под давлением, для перемещения частиц флюсующей добавки к стеклу над областью печи, где ожидается образование пены и пенистой смеси стекла.
18. Печь по п. 17, содержащая рубашку с водяным охлаждением, окружающую конец распределительного выступа, находящийся над ванной расплавленного стекла.